СПОСОБ ПОЛУЧЕНИЯ ПОЛИКРИСТАЛЛИЧЕСКОГО ОПТИЧЕСКОГО СЕЛЕНИДА ЦИНКА

1. Способ получения поликристаллического оптического селенида цинка, включающий нагрев и испарение исходного сырья, конденсацию пара на нагретую подложку, отличающийся тем, что испарение исходного материала ведут при температуре 1050-1150°С, а конденсацию пара на подложку, нагретую до 950-1050°С.
2. Способ по п.1, отличающийся тем, что конденсацию пара на подложку осуществляют со скоростью 0,2-0,8 мм/ч.
3. Способ по п.1, отличающийся тем, что охлаждение установки с выращенной заготовкой осуществляют по регулируемому режиму, при котором до 900°С охлаждение проводят со скоростью 50-100°С/ч, в интервале 900-600°С - со скоростью 30-50°С/ч, от 600°С - инерционное охлаждение до комнатной температуры.
4. Способ по п.1, отличающийся тем, что исходное сырье в виде порошка или компактных осколков подвергают предварительному отжигу в среде инертного газа, например, аргона, при температуре до 1200°С в течение 10-15 ч.